(57)【要約】【課題】ピールオフ層によって中間転写媒体の転写層を取り除くときの条件に影響を受けることなく、転写層を正確に取り除くことができる熱転写シートを提供すること。【解決手段】ピールオフ層４を有する熱転写シート１０において、熱転写シート１０は、基材１上に、プライマー層２、ピールオフ層４がこの順で設けられ、プライマー層２に、（１）一次粒子径が２００ｎｍ以下のゾル系無機粒子由来の無機粒子、（２）鱗片状の無機粒子、（３）ガラス転移温度（Ｔｇ）が６０℃以上のポリビニルピロリドン系樹脂、（４）ガラス転移温度（Ｔｇ）が６０℃以上のポリエステル系樹脂、（５）熱溶融温度が１００℃以上のポリウレタン系樹脂、（６）ガラス転移温度（Ｔｇ）が４０℃以上の熱可塑性樹脂を硬化してなる樹脂、（７）ポリビニルアルコール系樹脂を硬化してなる樹脂のうちの少なくとも１つを含有せしめることで上記課題を解決している。【選択図】図１
2016193595.tif 000002
【特許請求の範囲】
【請求項１】
ピールオフ層を有する熱転写シートであって、
基材上に、プライマー層、ピールオフ層がこの順で設けられ、
前記プライマー層が、（１）一次粒子径が２００ｎｍ以下のゾル系無機粒子由来の無機粒子、（２）鱗片状の無機粒子、（３）ガラス転移温度（Ｔｇ）が６０℃以上のポリビニルピロリドン系樹脂、（４）ガラス転移温度（Ｔｇ）が６０℃以上のポリエステル系樹脂、（５）熱溶融温度が１００℃以上のポリウレタン系樹脂、（６）ガラス転移温度（Ｔｇ）が４０℃以上の熱可塑性樹脂を硬化してなる樹脂、（７）ポリビニルアルコール系樹脂を硬化してなる樹脂のうちの少なくとも１つを含有しているプライマー層であることを特徴とする熱転写シート。
【請求項２】
前記一次粒子径が２００ｎｍ以下のゾル系無機粒子が、アルミナゾル、又はシリカゾルであり、前記鱗片状の無機粒子が、鱗片状シリカであることを特徴とする請求項１に記載の熱転写シート。
【発明の詳細な説明】
【技術分野】
【０００１】
本発明は、ピールオフ層を有する熱転写シートに関する。
【背景技術】
【０００２】
特許文献１に提案がされているように、被転写体上に制約を受けることがなく印画物を形成する手段として、基材上に、受容層を含む転写層（以下、転写層と言う場合がある）が剥離可能に設けられた中間転写媒体が用いられている。この中間転写媒体によれば、色材層を有する熱転写シートを用いて、中間転写媒体の受容層上に熱転写画像を形成し、その後、この受容層を含む転写層を、任意の被転写体上に転写することで、任意の被転写体上に熱転写画像が形成された印画物を得ることができる。特に、中間転写媒体は、色材が移行しにくく、高画質の画像を直接形成できない被転写体や、熱転写時に色材層と融着し易い被転写体等に対して特に好ましく用いられている。
【０００３】
ところで、被転写体上に中間転写媒体の転写層を転写することで得られる印画物の種類によっては、ＩＣチップ部、磁気ストライプ部、送受信用アンテナ部、署名部等を設ける領域を残存しておくことが必要な場合もあり、被転写体の表面には、転写層で覆われては不都合な領域が存在する場合もある。換言すれば、被転写体の表面が露出していることが必要とされる場合もある。
【０００４】
このような状況下、基材の一方の面にピールオフ層が設けられた熱転写シートを用い、被転写体上に、中間転写媒体の転写層を転写する前の段階で、転写層の一部、例えば、被転写体への転写を所望しない転写層の領域を、予めピールオフ層によって取り除く（ピールオフすると言う場合もある）試みがなされている。例えば、特許文献２には、熱転写シートのピールオフ層と中間転写媒体の転写層とを接するように重ねた後に、熱転写シートの基材の他方の面側にエネルギーを印加し、エネルギーが印加された領域に対応する転写層を、ピールオフ層によって取り除く方法等が提案されている。
【０００５】
上記熱転写シートのピールオフ層によって、中間転写媒体の転写層の一部を取り除くときに生じ得る問題の一つとして、本来であれば、取り除かれた転写層とともに熱転写シート側に残存すべきピールオフ層が、中間転写媒体側に移行してしまう問題（所謂ピールオフ層の逆転写）を挙げることができる。ピールオフ層の逆転写は、基材とピールオフ層との密着性（接着性と言う場合もある）が低い場合に発生しやすくなる傾向にある。このような状況下、ピールオフ層の逆転写に着目したものではないが、例えば、上記特許文献２では、易接着処理が施された基材を用いることで、基材とピールオフ層との密着性を向上させた形態が提案されている。
【０００６】
しかしながら、近時のプリンタの高速化に対する要求にともない、ピールオフ層によって中間転写媒体の転写層を取り除くときに熱転写シートに印加されるエネルギーも増加傾向にある。また、中間転写媒体の転写層として耐久性の高いもの、例えば、厚みが厚い転写層が用いられている場合には、熱転写シートに印加するエネルギーを高くしなければ、転写層を取り除くことは困難となる。現在までに提案がされているピールオフ層を有する熱転写シートは、転写層の一部を取り除くときに熱転写シートに印加されるエネルギーを高くしていった場合の対策が十分ではなく、熱転写シートに高いエネルギーを印加して、中間転写媒体の転写層の一部を取り除くときに、ピールオフ層の逆転写を十分に抑制することができていないのが現状である。
【先行技術文献】
【特許文献】
【０００７】
【特許文献１】特開２０１４−８００１６号公報
【特許文献２】特開２００３−３２６８６５号公報
【発明の概要】
【発明が解決しようとする課題】
【０００８】
本発明はこのような状況に鑑みてなされたものであり、ピールオフ層によって中間転写媒体の転写層を取り除くときの条件に影響を受けることなく、転写層を正確に取り除くことができる熱転写シートを提供することを主たる課題とする。
【課題を解決するための手段】
【０００９】
上記課題を解決するための本発明は、ピールオフ層を有する熱転写シートであって、基材上に、プライマー層、ピールオフ層がこの順で設けられ、前記プライマー層が、（１）一次粒子径が２００ｎｍ以下のゾル系無機粒子由来の無機粒子、（２）鱗片状の無機粒子、（３）ガラス転移温度（Ｔｇ）が６０℃以上のポリビニルピロリドン系樹脂、（４）ガラス転移温度（Ｔｇ）が６０℃以上のポリエステル系樹脂、（５）熱溶融温度が１００℃以上のポリウレタン系樹脂、（６）ガラス転移温度（Ｔｇ）が４０℃以上の熱可塑性樹脂、（７）ポリビニルアルコール系樹脂を硬化してなる樹脂を硬化してなる樹脂のうちの少なくとも１つを含有しているプライマー層であることを特徴とする。
【００１０】
また、前記一次粒子径が２００ｎｍ以下のゾル系無機粒子が、アルミナゾル、又はシリカゾルであり、前記鱗片状の無機粒子が、鱗片状シリカであってもよい。
【発明の効果】
【００１１】
本発明の熱転写シートによれば、ピールオフ層によって中間転写媒体の転写層を取り除くときの条件に影響を受けることなく、転写層を正確に取り除くことができる。
【図面の簡単な説明】
【００１２】
【図１】一実施形態の熱転写シートの概略断面図である。
【図２】一実施形態の熱転写シートと中間転写媒体とを組合せ、エネルギーを印加した状態を示す概略断面図である。
【図３】比較の熱転写シートと中間転写媒体とを組合せ、エネルギーを印加した状態を示す概略断面図である。
【図４】一実施形態の熱転写シートの概略断面図である。
【図５】一実施形態の熱転写シートと組合せて用いられる中間転写媒体の概略平面図である。
【発明を実施するための形態】
【００１３】
＜＜熱転写シート＞＞
本発明の一実施形態の熱転写シート１０（以下、一実施形態の熱転写シートと言う）は、図１に示すように、基材１の一方の面上に、プライマー層２、ピールオフ層４がこの順で設けられた構成を呈している。また、基材１の他方の面上には、任意の背面層５が設けられている。基材１、プライマー層２、ピールオフ層４は、一実施形態の熱転写シート１０における必須の構成である。
【００１４】
一実施形態の熱転写シート１０は、中間転写媒体の転写層の一部を取り除くために用いられる熱転写シートである。具体的には、図２に示すように、熱転写シート１０のピールオフ層４と、中間転写媒体３０の転写層３１とを重ね合わせ、サーマルヘッド等の加熱手段１６により熱転写シート１０の背面側にエネルギーを印加し、エネルギーが印加された領域に対応する位置にある中間転写媒体３０の転写層３１を取り除くために用いられる熱転写シートである。以下、一実施形態の熱転写シート１０のピールオフ層４により取り除かれる対象が中間転写媒体の転写層である場合を例に挙げて説明を行う。また、以下では、ピールオフ層４を有する熱転写シート１０を用いて、中間転写媒体３０の転写層３１を正確に取り除くことができるかを示す指標のことを「ピールオフ性」と称している。つまり、ピールオフ性が良好であるということは、ピールオフ層４によって、狙い通りに転写層３１を取り除くことができることを意味する。なお、本願明細書で言う熱転写シートとは、サーマルヘッド等の加熱手段に適用される媒体の総称であり、本発明の如く、加熱手段を適用して中間転写媒体の転写層の一部を取り除くために用いられ、基材の一方の面上にプライマー層２、ピールオフ層４がこの順で設けられた構成を呈するものも熱転写シートに含まれる。
【００１５】
（基材）
一実施形態の熱転写シート１０を構成する基材１についていかなる限定もされることはなく、熱転写シートの分野で従来公知のものを適宜選択して用いることができる。一例としては、グラシン紙、コンデンサー紙またはパラフィン紙等の薄紙、ポリエチレンテレフタレート、ポリエチレンナフタレート、ポリブチレンテレフタレート、ポリフェニレンサルファイド、ポリエーテルケトンもしくはポリエーテルサルホン等の耐熱性の高いポリエステル、ポリプロピレン、ポリカーボネート、酢酸セルロース、ポリエチレン誘導体、ポリ塩化ビニル、ポリ塩化ビニリデン、ポリスチレン、ポリアミド、ポリイミド、ポリメチルペンテンまたはアイオノマー等のプラスチックの延伸または未延伸フィルムが挙げられる。また、これらの材料を２種以上積層した複合フィルムも使用することができる。
【００１６】
基材１の厚さについて特に限定はないが、２μｍ以上１０μｍ以下の範囲であることが好ましい。
【００１７】
（プライマー層）
ピールオフ層を有する熱転写シートのピールオフ性を良好なものとするためには、中間転写媒体の転写層を取り除くときに、ピールオフ層の「逆転写」が発生することを抑制することが重要である。ピールオフ層の「逆転写」とは、熱転写シート１０のピールオフ層４と、中間転写媒体３０の転写層３１とを重ね合わせ、サーマルヘッド等の加熱手段１６により熱転写シート１０の背面側にエネルギーを印加し、エネルギーが印加された領域に対応する位置にある中間転写媒体３０の転写層３１を取り除くときに、本来であれば、取り除かれた転写層３１とともに熱転写シート１０側に残存すべきピールオフ層４が、図３に示すように、中間転写媒体３０側に移行してしまう現象のことを言う。なお、図３は、一実施形態の熱転写シートの発明特定事項を充足しない比較の熱転写シートと中間転写媒体とを組合せ、エネルギーを印加した状態を示す概略断面図である。
【００１８】
ピールオフ層の「逆転写」の発生は、基材とピールオフ層（基材とピールオフ層との間に別の層が設けられる場合においては、当該別の層とピールオフ層）との層間密着性と密接に関連しており、基材とピールオフ層との層間密着性が低いほど、ピールオフ層の「逆転写」が発生しやすくなる傾向にある。基材とピールオフ層との層間密着性を高めるための対策としては、基材のピールオフ層と接する側の面に表面処理を施す、例えば、易接着処理や、コロナ処理を施す対策などが知られている。しかしながら、この対策では、プリンタの高速化や、耐久性の高い転写層を取り除くべく、熱転写シートの背面側に高いエネルギーを印加したときに、基材とピールオフ層との層間密着性が低下していき、基材からピールオフ層が剥がれやすくなる。
【００１９】
また、基材とピールオフ層との間に、基材とピールオフ層との層間密着性を向上させるためのプライマー層を設ける対策なども挙げられるが、現在のところ提案がされているプライマー層を用いた場合には、熱転写シートに高いエネルギーを印加したときの、基材とピールオフ層との層間密着性を十分に満足させることはできていないのが現状である。
【００２０】
このような点を考慮した一実施形態の熱転写シート１０は、図１に示すように、基材１と後述するピールオフ層４との間に設けられるプライマー層２が、（１）一次粒子径が２００ｎｍ以下のゾル系無機粒子由来の無機粒子、（２）鱗片状の無機粒子、（３）ガラス転移温度（Ｔｇ）が６０℃以上のポリビニルピロリドン系樹脂、（４）ガラス転移温度（Ｔｇ）が６０℃以上のポリエステル系樹脂、（５）熱溶融温度が１００℃以上のポリウレタン系樹脂、（６）ガラス転移温度（Ｔｇ）が４０℃以上の熱可塑性樹脂を硬化してなる樹脂、（７）ポリビニルアルコール系樹脂を硬化してなる樹脂のうちの少なくとも１つを含有しているプライマー層であることを特徴としている。
【００２１】
この特徴のプライマー層２を有する一実施形態の熱転写シート１０によれば、中間転写媒体３０の転写層３１を取り除くときに熱転写シート１０の背面側に印加するエネルギーを高くしていった場合であっても、上記特徴のプライマー層２の働きにより、基材１とピールオフ層４との密着性を高い状態で維持することができ、結果的に、ピールオフ層４に「逆転写」が生ずることを抑制することができる。換言すれば、転写層３１を取り除くときの条件によらず、ピールオフ層４により、中間転写媒体３０の転写層３１を正確に取り除くことができる。
【００２２】
上記特徴のプライマー層２は、大きく以下の形態に分類される。
（第１形態）：一次粒子径が２００ｎｍ以下のゾル系無機粒子由来の無機粒子を含有しているプライマー層の形態。
（第２形態）：鱗片状の無機粒子を含有しているプライマー層の形態。
（第３形態）：ガラス転移温度（Ｔｇ）が６０℃以上のポリビニルピロリドン系樹脂を含有しているプライマー層の形態。
（第４形態）：ガラス転移温度（Ｔｇ）が６０℃以上のポリエステル系樹脂を含有しているプライマー層の形態。
（第５形態）：熱溶融温度が１００℃以上のポリウレタン系樹脂を含有しているプライマー層の形態。
（第６形態）：ガラス転移温度（Ｔｇ）が４０℃以上の熱可塑性樹脂を硬化してなる樹脂を含有しているプライマー層の形態。
（第７形態）：ポリビニルアルコール系樹脂を硬化してなる樹脂を含有しているプライマー層の形態。
（第８形態）：上記（第１形態）〜（第７形態）の２以上の形態を組合せたプライマー層の形態。
以下、各形態について説明する。
【００２３】
＜第１形態のプライマー層＞
第１形態のプライマー層２は、一次粒子径が２００ｎｍ以下のゾル系無機粒子由来の無機粒子を含有している。つまり、基材１とピールオフ層４との間には、一次粒子径が２００ｎｍ以下のゾル系無機粒子を用いて形成されたプライマー層が設けられている。基材１とピールオフ層４との間に、一次粒子径が２００ｎｍ以下のゾル系無機粒子由来の無機粒子を含有する第１形態のプライマー層２を設けることで、基材１とピールオフ層４との密着性を向上させることができる。したがって、第１形態のプライマー層２によれば、中間転写媒体の転写層を取り除くときに、熱転写シートに印加されるエネルギーを高くしていった場合であっても、ピールオフ層４に「逆転写」が発生することを抑制することができる。つまりは、中間転写媒体の転写層を取り除くときに、熱転写シートに印加されるエネルギーを高くしていった場合であっても、中間転写媒体の転写層を正確に取り除くことができる。
【００２４】
基材１とピールオフ層４との間に第１形態のプライマー層２を設けることによって基材１とピールオフ層４との密着性が向上するメカニズムは現在のところ必ずしも明らかとはなっていないが、一次粒子径が２００ｎｍ以下のゾル系無機粒子を用いることで、当該プライマー層２を造膜性よく形成することができ、この造膜性が基材１とピールオフ層４との密着性の向上に寄与しているものと推察される。さらに、一次粒子径が２００ｎｍ以下のゾル系無機粒子によれば、プライマー層２の形成段階において、当該ゾル系無機粒子が方向性をもって凝集結合し、これにより、基材１と第１形態のプライマー層２との層間密着性が向上しているものと推察される。さらに、ゾル系無機粒子を用いて形成されたプライマー層２の表面は微細な凹凸形状となり、この微細な凹凸形状が、第１形態のプライマー層２とピールオフ層４との層間密着性の向上に作用しているものと推察される。さらには、無機粒子は、ピールオフ時に熱転写シートに印加される熱により熱物性が変化しない性質を有しており、無機粒子が、プライマー層２と当該層２と接する層との密着性を低下させる要因となることはない。また、一次粒子径が２００ｎｍ以下のゾル系無機粒子を用いて造膜したプライマー層２とすることで、プライマー層２と、当該層と接する層との密着性や、プライマー層２の耐熱性を極めて高くすることができる。これらの点も、基材１とピールオフ層４との密着性の向上に寄与しているものと推察される。なお、このメカニズムによらないとしても、第１形態のプライマー層２とすることで、ピールオフ層４の「逆転写」の発生を抑制できることは後述する実施例の結果からも明らかとなっている。
【００２５】
本願明細書で言うゾル系無機粒子の一次粒子径とは、ＪＩＳ  Ｚ８８１９−２（２００１）に準拠して算出される体積平均粒子径であり、電子顕微鏡写真からゾル系無機粒子の大きさを直接計測する方法で求めることができる。具体的には、ゾル系無機粒子を乾燥させて乾燥体となし、透過型電子顕微鏡にて乾燥体におけるゾル系無機粒子を観察し、個々のゾル系無機粒子の短軸径と長軸径を計測し、その平均をその粒子の粒径とし、次いで、１００個以上の粒子について、それぞれの粒子の体積（重量）を、求めた粒径の直方体と近似して求め、これを体積平均粒径とした。透過型電子顕微鏡としては、日立ハイテクノロジーズ社製の透過型電子顕微鏡等を使用することができる。
【００２６】
なお、第１形態のプライマー層２において、ゾル系無機粒子の一次粒子径を２００ｎｍ以下と規定しているのは、一次粒子径が２００ｎｍを超えるゾル系無機粒子のみを用いて形成したプライマー層とした場合には、基材１とピールオフ層４との密着性を十分に高くすることができず、中間転写媒体の転写層を取り除くときに、熱転写シートに印加されるエネルギーを高くしていった場合等に、「逆転写」の発生を抑制することができないことによる。なお、このことは、一次粒子径が２００ｎｍを超えるゾル系無機粒子の使用を排除するものではなく、一次粒子径が２００ｎｍ以下のゾル系無機粒子と、一次粒子径が２００ｎｍを超えるゾル系無機粒子を併用して第１形態のプライマー層を形成することもできる。この場合には、一次粒子径が２００ｎｍ以下のゾル系無機粒子と、一次粒子径が２００ｎｍを超えるゾル系無機粒子との合計質量（固形分）に対する、一次粒子径が２００ｎｍ以下のゾル系無機粒子の質量（固形分）は３０質量％以上であることが好ましく、５０質量％以上であることがより好ましく、７０質量％以上であることが特に好ましい。（但し、第１形態のプライマー層と、後述する第２形態〜第７形態のプライマー層を組合せる場合には、この限りではない。）
【００２７】
ゾル系無機粒子としては、例えば、シリカゾル、アルミナゾルやコロイダルアルミナ（アルミナ水和物のゾル）、ジルコニアゾル、酸化スズゾル、チタニアゾル等を挙げることができる。中でも、一次粒子径が２００ｎｍ以下のアルミナゾル、或いは一次粒子径が２００ｎｍ以下のシリカゾルを用いて形成されたプライマー層２は、基材１とプライマー層４との密着性をより高めることができる点で、好ましいゾル系無機粒子である。特に好ましくは、一次粒子径が２００ｎｍ以下のアルミナゾルである。第１形態のプライマー層２は、一次粒子径が２００ｎｍ以下の無機粒子の１種を用いて形成されたものであってもよく、２種以上を併用して形成されたものであってもよい。
【００２８】
また、一次粒子径が２００ｎｍ以下のゾル系無機粒子の形状についても限定はなく、球状、針状、板状、羽毛状、鱗片状、無定形等いかなる形状であってもよい。
【００２９】
第１形態のプライマー層２の形成方法について特に限定はないが、一次粒子径が２００ｎｍ以下のゾル系無機粒子を含むプライマー層用塗工液を、グラビアコーティング法、ロールコート法、スクリーン印刷法、グラビア版を用いたリバースロールコーティング法等の従来から公知の形成手段により、基材１上に塗布・乾燥して形成することができる。プライマー層用塗工液は、水性媒体にゾル系無機粒子を分散させることにより調製することができる。水性媒体としては、水、イソプロピルアルコール等の水溶性アルコール、水と水溶性アルコールとの混合液等を挙げることができる。
【００３０】
また、第１形態のプライマー層２は、一次粒子径が２００ｎｍ以下のゾル系無機粒子と、バインダー樹脂を用いて形成することもできる。バインダー樹脂としては、ウレタン樹脂、ポリエステル樹脂、アクリル系樹脂、塩化ビニル−酢酸ビニル系共重合体樹脂、ポリビニルピロリドン樹脂、ポリアミドエポキシ樹脂、ポリビニルアルコール樹脂等を挙げることができる。この場合には、第１形態のプライマー層２の全質量（固形分）に対する、一次粒子径が２００ｎｍ以下のゾル系無機粒子の質量（固形分）は５０質量％以上であることが好ましく、７０質量％以上であることがより好ましい。（但し、バインダー樹脂が、後述する第３形態〜第７形態の条件を満たす樹脂である場合にはこの限りではない。）
【００３１】
＜第２形態のプライマー層＞
第２形態のプライマー層２は、鱗片状の無機粒子を含有している。基材１とピールオフ層４との間に、鱗片状の無機粒子を含有するプライマー層２を設けることで、上記第１形態のプライマー層２と同様に、基材１とピールオフ層４との密着性を向上させることができ、中間転写媒体の転写層を取り除くときに、熱転写シートに印加されるエネルギーを高くしていった場合であっても、ピールオフ層４に「逆転写」が発生することを抑制することができる。
【００３２】
ここで言う鱗片状の無機粒子とは、薄片形状を有する無機一次粒子が互いに面間を平行的に配向させて複数枚重なって形成される葉状無機粒子を意味する。第２形態のプライマー層２とすることによる上記効果は、プライマー層２に含有せしめる無機粒子として鱗片状の無機粒子を用いることにより発揮される効果であり、その形状が、鱗片状以外の無機粒子を用いた場合には、基材１とピールオフ層４との密着性を十分に満足させることはできない。（但し、一次粒子径が２００ｎｍ以下のゾル系無機粒子を用いて形成してなるプライマー層２とする場合は除く。）
【００３３】
鱗片状の無機粒子を含有せしめることによって、基材１とピールオフ層４との密着性が向上するメカニズムは現在のところ明らかとはなっていないが、鱗片状の無機粒子は、第２形態のプライマー層２中において、基材１と平行的に配向して積層され、この形態が、基材１とピールオフ層４との密着性の向上に寄与しているものと推察される。
【００３４】
第２形態のプライマー層２は、鱗片状の無機粒子を含有していることを条件とし、無機粒子の材料について特に限定はない。例えば、鱗片状のシリカ（層状ポリ珪酸）、鱗片状酸化鉄、鱗片状チタン酸塩等を挙げることができる。第２形態のプライマー層２は、鱗片状の無機粒子の１種を含有していてもよく、２種以上を含有していてもよい。
【００３５】
上記に例示した鱗片状の無機粒子の中でも、第２形態のプライマー層２は、鱗片状のシリカを含有していることが好ましい。シリカ粒子は、耐熱性が極めて高く、ピールオフ時に熱転写シートに印加される熱により熱物性が変化しない性質を有している。したがって、シリカ粒子がプライマー層２と、当該層２と接する層との密着性を低下させる要因となることはない。また、このシリカ粒子として鱗片状のシリカを用い、シラノール基の結合により造膜したプライマー層２とした場合には、プライマー層２と、当該層２と接する層との密着性や、プライマー層２の耐熱性を極めて高くすることができる。したがって、鱗片状のシリカを含有する第２形態のプライマー層２によれば、中間転写媒体の転写層を取り除くときに、熱転写シートに印加するエネルギーを高くしていった場合であっても、その耐熱性の向上により、基材１とピールオフ層４との密着性が低下することを抑制することができる。つまりは、中間転写媒体の転写層を取り除くときの条件にかかわらず、基材１とピールオフ層４との良好な密着性を維持することができる。
【００３６】
第２形態のプライマー層２の形成方法について特に限定はないが、鱗片状の無機粒子を含むプライマー層用塗工液、例えば、鱗片状の無機粒子（一次粒子）が平行に重なった二次粒子、或いは二次粒子が三次元的に凝集した三次粒子の形状を有する無機粒子を水中に分散してなるスラリーを含むプライマー層用塗工液を、グラビアコーティング法、ロールコート法、スクリーン印刷法、グラビア版を用いたリバースロールコーティング法等の従来から公知の形成手段により、基材１上に塗布・乾燥して形成することができる。この形成方法によれば、その自己造膜性によって、プライマー層２が形成されることから、基材１とピールオフ層４との密着性のさらなる向上を見込むことができる。
【００３７】
第２形態のプライマー層２は、鱗片状の無機粒子とともに、バインダー樹脂等の任意の添加剤等を含有していてもよい。バインダー樹脂としては、上記第１形態のプライマー層において説明したバインダー樹脂を適宜選択して用いることができる。なお、第２形態のプライマー層２が任意の添加剤を含有している場合には、第２形態のプライマー層２の固形分総量に対する、鱗片状の無機粒子の含有量は５０質量％以上であることが好ましく、７０質量％以上であることがより好ましい。なお、上限値について限定はなく１００質量％である。
【００３８】
＜第３形態、及び第４形態のプライマー層＞
第３形態のプライマー層２は、ガラス転移温度（Ｔｇ）が６０℃以上のポリビニルピロリドン系樹脂を含有しており、第４形態のプライマー層２は、ガラス転移温度（Ｔｇ）が６０℃以上のポリエステル系樹脂を含有している。基材１とピールオフ層４との間に、ガラス転移温度（Ｔｇ）が６０℃以上のポリビニルピロリドン系樹脂、ガラス転移温度（Ｔｇ）が６０℃以上のポリエステル系樹脂を含有するプライマー層２を設けることで、上記と同様に、基材１とピールオフ層４との密着性を十分に満足させることができ、また、ガラス転移温度（Ｔｇ）が６０℃以上との条件を満たすことにより、第３形態、第４形態のプライマー層２の耐熱性を向上させることができ、中間転写媒体の転写層を取り除くときに、熱転写シートに印加するエネルギーを高くしていった場合であっても、その耐熱性の向上により、基材１とピールオフ層４との密着性が低下することを抑制することができる。なお、本願明細書で言うガラス転移温度（Ｔｇ）とは、ＪＩＳ  Ｋ７１２１：２０１２に準拠し、ＤＳＣ（示差走査熱量測定）による熱量変化の測定（ＤＳＣ法）に基づき求められる温度を意味する。
【００３９】
本願明細書で言うポリビニルピロリドン系樹脂には、ポリビニルピロリドン樹脂のほか、ビニルピロリドン樹脂と他の樹脂との共重合体も含まれる。例えば、ポリビニルピロリドン系樹脂として、酢酸ビニル・ビニルピロリドン共重合体等を用いることもできる。ポリビニルピロリドン樹脂は、例えば、Ｎ−ビニル−２−ピロリドンを重合して得ることができる。
【００４０】
本願明細書で言うポリエステル系樹脂とは、多価カルボン酸と、多価アルコールとから重縮合によって得られるエステル基を含むポリマーを意味する。多価カルボン酸としては、テレフタル酸、イソフタル酸、フタル酸、２，６−ナフタレンジカルボン酸、アジピン酸、セバシン酸、デカンジカルボン酸、アゼライン酸、ドデカジカルボン酸、シクロヘキサンジカルボン酸等が挙げられる。また、多価アルコールとしては、エチレングリコール、プロパンジオール、ブタンジオール、ペンタンジオール、ヘキサンジオール、ネオペンチルグリコール、１，４−シクロヘキサンジメタノール、デカンジオール、２−エチル−ブチル−１−プロパンジオール、ビスフェノールＡ等が挙げられる。さらにポリエステル系樹脂は、３種類以上の多価カルボン酸や多価アルコールの共重合であってもよく、ジエチレングリコール、トリエチレングリコール、ポリエチレングリコール等のモノマーやポリマーとの共重合体であってもよい。また、本願明細書で言うポリエステル系樹脂には、上記ポリエステル系樹脂の変性物も含まれる。ポリエステル系樹脂の変性物としては、例えば、ポリエステルウレタン樹脂などを挙げることができる。
【００４１】
なお、第３形態、及び第４形態のプライマー層２において、ポリビニルピロリドン系樹脂、ポリエステル系樹脂のガラス転移温度（Ｔｇ）を６０℃以上と規定しているのは、ガラス転移温度（Ｔｇ）が６０℃以上のポリビニルピロリドン系樹脂、ポリエステル系樹脂を含有することなく、ガラス転移温度（Ｔｇ）が６０℃未満のポリビニルピロリドン系樹脂、ポリエステル系樹脂を含有するプライマー層とした場合には、プライマー層の耐熱性を十分に高めることができず、中間転写媒体の転写層を取り除くときに、熱転写シートに印加されるエネルギーを高くしていった場合に、基材１とピールオフ層４との密着性を維持することができないことによる。つまりは、ピールオフ層の「逆転写」の発生を十分に抑制することができないことによる。また、詳細は不明であるが、ガラス転移温度（Ｔｇ）が６０℃以上であっても、このガラス転移温度（Ｔｇ）が６０℃以上の樹脂が、ポリビニルピロリドン系樹脂、ポリエステル系樹脂以外の樹脂である場合（後述する第４形態〜第７形態の条件を満たす樹脂は除く）には、基材１とピールオフ層４との密着性を十分に高くすることができない。
【００４２】
なお、第３形態、及び第４形態のプライマー層２は、ガラス転移温度（Ｔｇ）が６０℃以上のポリビニルピロリドン系樹脂、ガラス転移温度（Ｔｇ）が６０℃以上のポリエステル系樹脂を含有することを条件とするものであるが、基材１とピールオフ層４との密着性の更なる向上を目的とする場合には、第３形態、第４形態のプライマー層２は、ガラス転移温度（Ｔｇ）が８０℃以上、より好ましくはガラス転移温度（Ｔｇ）が１５０℃以上のポリビニルピロリドン系樹脂、ガラス転移温度（Ｔｇ）が８０℃以上、より好ましくはガラス転移温度（Ｔｇ）が１００℃以上のポリエステル系樹脂を含有している。
【００４３】
第３形態、及び第４形態のプライマー層２は、上記条件を満たさない樹脂や、各種の添加剤等を含有していてもよいが、第３形態のプライマー層２の固形分総量に対する、ガラス転移温度（Ｔｇ）が６０℃以上のポリビニルピロリドン系樹脂の含有量は、５０質量％以上であることが好ましく、７０質量％以上であることがより好ましい。第４形態のプライマー層２の固形分総量に対する、ガラス転移温度（Ｔｇ）が６０℃以上のポリエステル系樹脂の好ましい含有量についても同様である。（但し、上記条件を満たさない樹脂や、添加剤が、第１形態、第２形態、後述する第５形態〜第７形態の条件を満たすものである場合はこの限りではない）
【００４４】
第３形態、第４形態のプライマー層２の形成方法について特に限定はなく、ガラス転移温度（Ｔｇ）が６０℃以上のポリビニルピロリドン系樹脂、或いはガラス転移温度（Ｔｇ）が６０℃以上のポリエステル系樹脂、必要に応じて添加される各種の樹脂や、添加剤を、適当な溶媒中に溶解または分散させたプライマー層用塗工液を調製し、これを、グラビアコーティング法、ロールコート法、スクリーン印刷法、グラビア版を用いたリバースロールコーティング法等の従来から公知の形成手段により、基材１上に塗布・乾燥して形成することができる。
【００４５】
＜第５形態のプライマー層＞
第５形態のプライマー層２は、熱溶融温度（Ｔｓ）が１００℃以上のポリウレタン系樹脂を含有している。基材１とピールオフ層４との間に、熱溶融温度（Ｔｓ）が１００℃以上のポリウレタン系樹脂を含有するプライマー層２を設けることで、上記各種形態のプライマー層２と同様に、基材１とピールオフ層４との密着性を十分に満足させることができ、また、熱溶融温度（Ｔｓ）が１００℃以上との条件を満たすことで、プライマー層２の耐熱性を向上させることができ、中間転写媒体の転写層を取り除くときに、熱転写シートに印加するエネルギーを高くしていった場合であっても、その耐熱性の向上により、基材１とピールオフ層４との密着性が低下することを抑制することができる。なお、本願明細書で言う熱溶融温度（Ｔｓ）とは、ＪＩＳ  Ｋ７１２１：２０１２に準拠し、高化式フローテスターによる流動開始温度を用いて算出される温度を意味する。フローテスターとしては、例えば、株式会社島津製作所製高化式フローテスターＣＦＴ−５００Ｃを用いることができる。
【００４６】
本願明細書で言うポリウレタン系樹脂とは、ポリオール（多価アルコール）を主剤とし、イソシアネートを架橋剤（硬化剤）とする樹脂である。ポリオールとしては、分子中に２個以上の水酸基を有するもので、例えばポリエチレングリコール、ポリプロピレングリコール、アクリルポリオール、ポリエステルポリオール、ポリエーテルポリオール、アルキッド変性アクリルポリオール等を挙げることができる。ポリウレタン系樹脂は、水、イソプロピルアルコール等の水溶性アルコール、水と水溶性アルコールとの混合液等の水性媒体中で安定な分散液となり得る水系ポリウレタン系樹脂であってもよく、有機溶剤に溶解、或いは分散可能な溶剤系ポリウレタン系樹脂であってもよい。
【００４７】
第５形態のプライマー層２において、ポリウレタン系樹脂の熱溶融温度（Ｔｓ）を１００℃以上と規定しているのは、熱溶融温度（Ｔｓ）が１００℃以上のポリウレタン系樹脂を含有することなく、熱溶融温度（Ｔｓ）が１００℃未満のポリウレタン系樹脂を含有するプライマー層とした場合には、基材１とピールオフ層４との層間密着性を十分に満足させることができず、中間転写媒体の転写層を取り除くときに、熱転写シートに印加されるエネルギーを高くしていった場合に、ピールオフ層の「逆転写」の発生を十分に抑制することができないことによる。また、詳細は不明であるが、熱溶融温度（Ｔｓ）が１００℃以上であっても、この熱溶融温度（Ｔｓ）が１００℃以上の樹脂が、ポリウレタン系樹脂でない場合には、（但し、第３形態、第４形態、第６形態、第７形態の条件を満たす樹脂は除く）には、基材１とピールオフ層４との密着性を十分に満足させることができない。
【００４８】
第５形態のプライマー層２は、上記条件を満たさない樹脂、例えば、熱溶融温度（Ｔｓ）が１００℃未満のポリウレタン系樹脂、或いは、ポリウレタン系樹脂以外の樹脂や、各種の添加剤等を含有していてもよいが、第５形態のプライマー層２の固形分総量に対する、熱溶融温度（Ｔｓ）が１００℃以上のポリウレタン系樹脂の含有量は５０質量％以上であることが好ましく、７０質量％以上であることがより好ましい。（但し、上記条件を満たさない樹脂や、添加剤が、第１形態〜第４形態、第６形態、第７形態の条件を満たすものである場合はこの限りではない。）
【００４９】
第５形態のプライマー層２の形成方法について特に限定はなく、熱溶融温度（Ｔｓ）が１００℃以上のポリウレタン系樹脂、及び必要に応じて添加される任意の樹脂や、添加剤を水性媒体中に分散させたプライマー層用塗工液を調製し、これをグラビアコーティング法、ロールコート法、スクリーン印刷法、グラビア版を用いたリバースロールコーティング法等の従来から公知の形成手段により、基材１上に塗布・乾燥して形成することができる。
【００５０】
＜第６形態のプライマー層＞
第６形態のプライマー層２は、ガラス転移温度（Ｔｇ）が４０℃以上の熱可塑性樹脂を硬化してなる樹脂を含有している。以下、ガラス転移温度（Ｔｇ）が４０℃以上の熱可塑性樹脂を硬化してなる樹脂のことを「第１硬化樹脂」と言う。基材１とピールオフ層４との間に、「第１硬化樹脂」を含有する第６形態のプライマー層２を設けることで、上記各種形態のプライマー層２と同様に、基材１とピールオフ層４との密着性を十分に満足させることができる。また、ガラス転移温度（Ｔｇ）が４０℃以上の熱可塑性樹脂を硬化してなる「第１硬化樹脂」をプライマー層に含有せしめることで、プライマー層２の耐熱性を向上させることができ、中間転写媒体の転写層を取り除くときに、熱転写シートに印加するエネルギーを高くしていった場合であっても、その耐熱性の向上により、基材１とピールオフ層４との層間密着性が低下することを抑制することができる。つまりは、中間転写媒体の転写層を取り除くときの条件にかかわらず、基材１とピールオフ層４との良好な密着性を維持することができる。
【００５１】
なお、「第１硬化樹脂」を得るための熱可塑性樹脂のガラス転移温度（Ｔｇ）を４０℃以上と規定しているのは、「第１硬化樹脂」を含有することなく、ガラス転移温度（Ｔｇ）が４０℃未満の熱可塑性樹脂（但し、ポリビニルアルコール系樹脂を除く）を硬化してなる硬化樹脂を含有するプライマー層とした場合には、プライマー層の耐熱性を十分に満足させることができず、中間転写媒体の転写層を取り除くときに、熱転写シートに印加されるエネルギーを高くしていった場合に、基材１とピールオフ層４との層間密着性が低下していき、ピールオフ層の「逆転写」の発生を十分に抑制することができないことによる。
【００５２】
「第１硬化樹脂」を得るための熱可塑性樹脂について特に限定はなく、ガラス転移温度（Ｔｇ）が４０℃以上の熱可塑性樹脂を適宜選択して用いることができる。このような熱可塑性樹脂としては、例えば、ガラス転移温度（Ｔｇ）が４０℃以上との条件を満たすポリビニルピロリドン樹脂、ウレタン系樹脂、ポリエステル系樹脂、ポリアクリル酸エステル系樹脂、ポリ酢酸ビニル系樹脂、スチレンアクリレート系樹脂、ポリアクリルアミド系樹脂、ポリアミド系樹脂、ポリエーテル系樹脂、ポリスチレン系樹脂、ポリエチレン系樹脂、ポリプロピレン系樹脂、ポリ塩化ビニル樹脂やポリビニルアルコール樹脂やポリビニルピロリドン等のビニル系樹脂、ポリビニルアセトアセタールやポリビニルブチラール等のポリビニルアセタール系樹脂、アクリルポリオール等のアクリル系樹脂等を挙げることができる。これらの熱可塑性樹脂は、１種を単独で用いてもよく、２種以上を併用してもよい。
【００５３】
「第１硬化樹脂」を得るための硬化剤は、ガラス転移温度（Ｔｇ）が４０℃以上の熱可塑性樹脂に応じて適宜選択すればよい。硬化剤としては、例えば、イソシアネート系硬化剤、チタンキレート剤、ジルコニウムキレート剤、アルミニウムキレート剤などの金属キレート剤を挙げることができる。
【００５４】
第６形態のプライマー層２は、上記条件を満たさない硬化樹脂、例えば、ガラス転移温度（Ｔｇ）が４０℃未満の熱可塑性樹脂（但し、ポリビニルアルコール系樹脂を除く）を硬化してなる硬化樹脂、「第１硬化樹脂」以外の樹脂、各種の添加剤等を含有していてもよいが、第６形態のプライマー層２の固形分総量に対する、「第１硬化樹脂」の含有量は５０質量％以上であることが好ましく、７０質量％以上であることがより好ましい。（但し、上記条件を満たさない樹脂や、添加剤が、第１形態〜第５形態、後述する第７形態の条件を満たすものである場合はこの限りではない。）
【００５５】
第６形態のプライマー層２の形成方法について特に限定はなく、ガラス転移温度（Ｔｇ）が４０℃以上の熱可塑性樹脂、必要に応じて添加される任意の樹脂や、添加剤を、適当な溶媒中に溶解または分散させたプライマー層用塗工液を調製し、これを、グラビアコーティング法、ロールコート法、スクリーン印刷法、グラビア版を用いたリバースロールコーティング法等の従来から公知の形成手段により、基材１上に塗布・乾燥して形成することができる。
【００５６】
＜第７形態のプライマー層＞
第７形態のプライマー層２は、ポリビニルアルコール系樹脂を硬化してなる樹脂を含有している。以下、ポリビニルアルコール系樹脂を硬化してなる樹脂のことを「第２硬化樹脂」と言う。基材１とピールオフ層４との間に、「第２硬化樹脂」を含有する第７形態のプライマー層２を設けることで、上記各種形態のプライマー層２と同様に、基材１とピールオフ層４との密着性を十分に満足させることができる。また、上記第６形態のプライマー層と同様に、プライマー層２の耐熱性を向上させることができ、中間転写媒体の転写層を取り除くときに、熱転写シートに印加するエネルギーを高くしていった場合であっても、その耐熱性の向上により、基材１とピールオフ層４との層間密着性が低下することを抑制することができる。つまりは、中間転写媒体の転写層を取り除くときの条件にかかわらず、基材１とピールオフ層４との良好な密着性を維持することができる。
【００５７】
ポリビニルアルコール系樹脂とは、その構成要素にビニルアルコール重合体を有する樹脂を意味する。好ましい第７形態のプライマー層２は、「第２硬化樹脂」を得るためのポリビニルアルコール系樹脂として、数平均重合度が、５００以上３５００以下、より好ましくは１７００以上３５００以下のポリビニルアルコール系樹脂が用いられる。このような、ポリビニルアルコール系樹脂を硬化せしめた「第２硬化樹脂」を含有する第７形態のプライマー層２とすることで、より耐熱性の高いプライマー層とすることができる。「第２硬化樹脂」を得るためのポリビニルアルコール系樹脂としては、例えば、ゴーセノールＫＨ−２０（日本合成化学社製）、ゴーセノールＮ−３００（日本合成化学社製）、クラレポバールＰＶＡ−２３５（クラレ社製）、クラレポバールＰＶＡ−１１７（クラレ社製）等のポリビニルアルコール、アセトアセチル基を有し、反応性に富むアセトアセチル化ポリビニルアルコールであるゴーセファイマーＺ−２００、Ｚ−３２０（日本合成化学社製）や、ポリビニルアルコールの一部のアルコール基をアセタール変性した水系ポリビニルアセタールエスレックＫＸシリーズ（積水化学社製）、エスレックＫＷシリーズ（積水化学社製）等が挙げられる。なお、ポリビニルアルコール系樹脂のアセタール化度は、０モル％以上３３モル％以下であることが好ましく、０モル％以上１１モル％以下であることがより好ましい。
【００５８】
「第２硬化樹脂」を得るための硬化剤は、ポリビニルアルコール系樹脂を硬化することができるものであれば、特に限定されるものではなく、例えば、イソシアネート、水系チタンキレート剤、アルミキレート剤、塩化ジルコニル化合物、グリオキザール、トリメチロールメラミン、ジメチロール尿素等が挙げられる。これらのなかでも、第７形態のプライマー層に優れた耐熱性を付与することができる点において、イソシアネート、水系チタンキレート剤、アルミキレート剤、及び塩化ジルコニル化合物が好ましい。具体的には、イソシアネートとしては、デュラネートＷＢ４０−１００（旭化成ケミカルズ社製）等、水系チタンキレート剤としては、オルガチックスＴＣ−３００（マツモトファインケミカル社製）、オルガチックスＴＣ−３１０（マツモトファインケミカル社製）、オルガチックスＴＣ−３１５（マツモトファインケミカル社製）等、アルミキレート剤としては、アルミキレートＤ（川研ファインケミカル社製）等、塩化ジルコニル化合物としては、オルガチックスＺＢ−１２６（マツモトファインケミカル社製）等の市販品を好適に使用することができる。ポリビニルアルコール系樹脂と硬化剤との合計含有量は、第７形態のプライマー層を構成する全固形分量に対して、６５質量％以上１００質量％以下であることが好ましく、８０質量％以上１００質量％以下であることがより好ましい。また、硬化剤の含有量は、第７形態のプライマー層を構成するポリビニルアルコール系樹脂と硬化剤との合計量に対して、１０質量％以上７５質量％以下であることが好ましく、２５質量％以上６０質量％以下であることがより好ましい。上記範囲であれば、所望の可撓性、耐熱性、強度等を有するプライマー層を形成することができる。なお、これらの硬化剤を用いることで、乾燥工程だけで強固な架橋構造を形成することができるので、製造適性に優れる。
【００５９】
第７形態のプライマー層２は、「第２硬化樹脂」以外の樹脂、各種の添加剤等を含有していてもよいが、第７形態のプライマー層２の固形分総量に対する、「第２硬化樹脂」の含有量は５０質量％以上であることが好ましく、７０質量％以上であることがより好ましい。（但し、「第２硬化樹脂」以外の樹脂や、添加剤が、第１形態〜第６形態の条件を満たすものである場合はこの限りではない。）
【００６０】
第７形態のプライマー層２の形成方法について特に限定はなく、ポリビニルアルコール系樹脂、必要に応じて添加される任意の樹脂や、添加剤を、適当な溶媒中に溶解または分散させたプライマー層用塗工液を調製し、これを、グラビアコーティング法、ロールコート法、スクリーン印刷法、グラビア版を用いたリバースロールコーティング法等の従来から公知の形成手段により、基材１上に塗布・乾燥して形成することができる。
【００６１】
＜第８形態のプライマー層＞
第８形態のプライマー層は、上記第１形態〜上記第７形態のプライマー層２を組合せた形態である。つまりは、第８形態のプライマー層２は、一次粒子径が２００ｎｍ以下のゾル系無機粒子由来の無機粒子、鱗片状の無機粒子、ガラス転移温度（Ｔｇ）が６０℃以上のポリビニルピロリドン系樹脂、ガラス転移温度（Ｔｇ）が６０℃以上のポリエステル系樹脂、熱溶融温度が１００℃以上のポリウレタン系樹脂、ガラス転移温度（Ｔｇ）が４０℃以上の熱可塑性樹脂を硬化してなる樹脂（上記の「第１硬化樹脂」）、ポリビニルアルコール系樹脂を硬化してなる樹脂（上記の「第２硬化樹脂」）の群から選択される２種以上を含有している。基材１とピールオフ層４との間に、第８形態のプライマー層２を設けることで、上記各種形態のプライマー層２と同様に、基材１とピールオフ層４との密着性を十分に満足させることができる。
【００６２】
第８形態のプライマー層２は、上記の群以外の樹脂や、添加剤を含有していてもよいが、第８形態のプライマー層２の固形分総量に対する、上記群から選択される２種以上の合計質量は、５０質量％以上であることが好ましく、７０質量％以上であることがより好ましい。
【００６３】
上記各種形態のプライマー層２の厚みについて特に限定はないが、プライマー層２の厚みが、０．０３μｍ未満である場合には、基材１とピールオフ層４とを十分な強度で密着させることが困難となる。また、プライマー層２の厚みが厚くなりすぎると、熱感度が低下し、中間転写媒体の転写層を取り除くときのピールオフ性が低下していく傾向にある。この点を考慮すると、プライマー層２の厚みは、０．０３μｍ以上であることが好ましく、０．０６μｍ以上であることがより好ましい。上限値について特に限定はないが、１μｍ程度である。
【００６４】
（ピールオフ層）
一実施形態の熱転写シート１０を構成するピールオフ層４は、図２に示すように、中間転写媒体３０の転写層３１の一部を取り除く役割を果たす層である。具体的には、中間転写媒体３０の転写層３１と、熱転写シート１０のピールオフ層４とを重ね合わせ、サーマルヘッド等の加熱手段１６により、熱転写シート１０の背面側にエネルギーを印加し、エネルギーを印加した領域に対応する位置にある転写層３１を取り除くための層である。なお、図２、図３に示す形態の中間転写媒体３０は、基板上に転写層３１が設けられた構成を呈している。
【００６５】
ピールオフ層４の材料について特に限定はなく、例えば、従来公知の熱可塑性樹脂などを適宜選択して用いることができる。このような樹脂としては、塩化ビニル樹脂、塩化ビニル−酢酸ビニル共重合体樹脂、アクリル系樹脂、ポリエステル樹脂、ポリアミド樹脂、スチレンアクリル樹脂、スチレン−塩化ビニル−酢酸ビニル共重合体、ブチラール樹脂、エポキシ樹脂、ポリアミド樹脂等を挙げることができる。中でも、塩化ビニル−酢酸ビニル共重合体樹脂、アクリル系樹脂、ポリエステル樹脂、塩化ビニル−酢酸ビニル共重合体樹脂とアクリル系樹脂との混合樹脂は、上記で説明した各種形態のプライマー層２との層間密着性が高く、また、ピールオフ性が良好な点で好ましい。ピールオフ層４は、１種の樹脂を単独で含有していてもよく、２種以上の樹脂を含有していてもよい。
【００６６】
好ましいピールオフ層４は、ガラス転移温度（Ｔｇ）が４５℃以上の熱可塑性樹脂、又は数平均分子量（Ｍｎ）が６０００以上の熱可塑性樹脂を含有している。特に好ましくは、ガラス転移温度（Ｔｇ）が６０℃以上、又は数平均分子量（Ｍｎ）が１００００以上の熱可塑性樹脂、さらに好ましくは、ガラス転移温度（Ｔｇ）が６０℃以上であって、数平均分子量（Ｍｎ）が１００００以上の熱可塑性樹脂を含有している。好ましい形態のピールオフ層４によれば、後述するプライマー層２の作用と相まって、耐熱性や、ピールオフ性に極めて良好な熱転写シート１０とすることができる。なお、本願明細書で言う数平均分子量（Ｍｎ）とは、ＪＩＳ  Ｋ７２５２−１：２００８に準拠し、ゲル浸透クロマトグラフィー（ＧＰＣ）により測定したポリスチレン換算値を意味する。
【００６７】
ピールオフ層４の形成方法について特に限定はなく、上記で例示した樹脂、必要に応じて添加される無機または有機フィラー等の添加剤を加えたピールオフ層用塗工液を調製し、この塗工液をグラビアコート、グラビアリバースコート、ロールコート等の公知の手段により、プライマー層２上に塗布・乾燥して形成することができる。
【００６８】
ピールオフ層４の厚みについて特に限定はないが、０．１μｍ未満では、中間転写媒体の転写層を取り除くときの転写層とピールオフ層との接着性や、ピールオフ層の膜強度を十分に満足させることができず、４μｍを超えると、熱感度が低下し、中間転写媒体の転写層との接着性が低下していく傾向にある。この点を考慮すると、ピールオフ層４の厚みは、０．１μｍ以上４μｍ以下であることが好ましく、０．２μｍ以上２μｍ以下であることがより好ましい。なお、ピールオフ層４の膜強度が低くなることにともない、転写層を十分に取り除くことができない問題が発生しやすくなる傾向にある。
【００６９】
（背面層）
図１に示す形態の熱転写シート１０は、基材１のプライマー層２が設けられている面とは反対側の面に背面層５が設けられている。なお、背面層５は、一実施形態の熱転写シート１０における任意の構成である。
【００７０】
背面層５の材料について限定はなく、例えば、エチルセルロース、ヒドロキシセルロース、ヒドロキシプロピルセルロース、メチルセルロース、酢酸セルロース、酢酪酸セルロース、ニトロセルロース等のセルロース系樹脂、ポリビニルアルコール、ポリ酢酸ビニル、ポリビニルブチラール、ポリビニルアセタール、ポリビニルピロリドン等のビニル系樹脂、ポリメタクリル酸メチル、ポリアクリル酸エチル、ポリアクリルアミド、アクリロニトリル−スチレン共重合体等のアクリル系樹脂、ポリアミド樹脂、ポリビニルトルエン樹脂、クマロンインデン樹脂、ポリエステル系樹脂、ポリウレタン樹脂、シリコーン変性又はフッ素変性ウレタン等の天然又は合成樹脂の単体又は混合物等を挙げることができる。
【００７１】
また、背面層５は、固形あるいは液状の滑剤を含有していてもよい。滑剤としては、例えば、ポリエチレンワックス、パラフィンワックス等の各種ワックス類、高級脂肪族アルコール、オルガノポリシロキサン、アニオン系界面活性剤、カチオン系界面活性剤、両性界面活性剤、ノニオン系界面活性剤、フッ素系界面活性剤、有機カルボン酸およびその誘導体、金属石鹸、フッ素系樹脂、シリコーン系樹脂、タルク、シリカ等の無機化合物の微粒子等を挙げることができる。背面層５の総質量に対する滑剤の質量は、５質量％以上５０質量％以下、好ましくは１０質量％以上３０質量％以下の範囲である。
【００７２】
背面層５の形成方法について特に限定はなく、樹脂、必要に応じて添加される滑剤等を、適当な溶剤中に溶解または分散させて、背面層用塗工液を調製し、この塗工液をグラビアコーター、ロールコーター、ワイヤーバーなどの慣用の塗工手段により、基材１上に塗布・乾燥することで形成することができる。背面層５の厚みは、１μｍ以上１０μｍ以下の範囲が好ましい。
【００７３】
また、一実施形態の熱転写シート１０は、図４に示すように、基材１のピールオフ層４が設けられている面と同一面上に、イエロー（Ｙ）、マゼンタ（Ｍ）、シアン（Ｃ）の各染料層７、ブラック（Ｂｋ）の溶融層８を面順次に設けた構成とすることもできる。なお、染料層７、溶融層８は、一実施形態の熱転写シート１０における任意の構成である。また、これら任意の層にかえて、或いはこれらの層と面順次に、保護層を含む単層構成、或いは積層構成の転写層（図示しない）を設けることもできる。
【００７４】
（染料層）
染料層７は、昇華性染料、バインダー樹脂およびその他の任意成分を含む塗工液から形成される。昇華性染料、バインダー樹脂等は、従来公知のものを使用することができ、特に限定されない。染料層は、染料層用塗工液を調製し、これを基材１上にグラビア印刷法等の手段により塗布・乾燥して形成するという方法で形成することができる。染料層の厚みは、通常０．２μｍ以上３μｍ以下の範囲である。
【００７５】
また、基材１と染料層７との間に、従来公知の染料プライマー層（図示しない）を設けることもできる。
【００７６】
（溶融層）
溶融層８は、従来公知の熱溶融性インキを用いて形成することができ、必要に応じて種々の添加剤が加えられる。これらの材料は、従来公知のものを使用することができ特に限定されない。溶融層８は、グラビア印刷法、ホットメルトコート等の方法を用い、基材１上に熱溶融性インキを塗布・乾燥することによって形成される。溶融層の厚さは、必要な濃度と熱感度との関係から決定され、通常０．２μｍ以上１０μｍ以下の範囲である。
【００７７】
＜ピールオフ領域＞
次に、図５を参照して、一実施形態の熱転写シート１０を用いて、中間転写媒体３０の転写層３１を取り除く領域の一例について説明する。図５は、一実施形態の熱転写シート１０と組合せて用いられる中間転写媒体３０の概略平面図であり、白抜きされた領域（図中の符号Ａ、Ｂ）が、一実施形態の熱転写シート１０のピールオフ層４によって、取り除かれた領域である。
【００７８】
転写層３１が取り除かれる領域について特に限定はなく、例えば、図５の符号Ａに示すように、被転写体上に転写される転写層３１の外周部分を挙げることができる。換言すれば、被転写体上に転写されない領域を、ピールオフ層４によって縁抜きするように取り除くこともできる。また、図５の符号Ｂに示すように、最終的に転写層３１が転写される被転写体において、ＩＣチップや、署名欄等の付属品を搭載する領域、すなわち、転写層３１が転写された被転写体上において、転写層３１が残存していては不都合が生じる領域を挙げることができる。
【００７９】
一実施形態の熱転写シート１０は、プライマー層２により、プライマー層２とピールオフ層４との層間密着性を極めて良好なものとしていることから、上記のように、中間転写媒体３０の転写層３１の所定の領域を、ピールオフ層４によって取り除くときに、ピールオフ層４の逆転写が発生することを抑制でき、ピールオフ性を良好なものとすることができる。つまり、転写層３１を正確に取り除くことができる。
【００８０】
一実施形態の熱転写シート１０と組合せて用いられる中間転写媒体は、図示する形態に限定されるものではなく、従来公知のいずれの中間転写媒体についても適用可能である。
【実施例】
【００８１】
次に実施例を挙げて、本発明を更に具体的に説明する。以下、特に断りのない限り、部は質量基準である。また、Ｔｇは、ガラス転移温度を意味し、Ｔｓは、熱溶融温度を意味する。また、粒子径は、一次粒子径である。
【００８２】
（実施例１）
基材として、厚さ４．５μｍのポリエチレンテレフタレートフィルムを用い、当該基材の一方の面上に、下記組成のプライマー層用塗工液１を塗工し、プライマー層を形成した。次いで、プライマー層上に、下記組成のピールオフ層用塗工液を塗工しピールオフ層を形成した。また、基材の他方の面上に、下記組成の背面層用塗工液を乾燥時０．８ｇ／ｍ2の厚さで塗工し背面層を形成することで実施例１の熱転写シートを得た。プライマー層用塗工液１の塗工量は、乾燥時の厚みで０．２ｇ／ｍ2であり、ピールオフ層用塗工液の塗工量は、乾燥時の厚みで１．０ｇ／ｍ2である。
【００８３】
＜プライマー層用塗工液１＞
・アルミナゾル（固形分１０.５％）                    ５０部（固形分５．２５部）
（アルミナゾル−２００（粒子径１０ｎｍ×１００ｎｍ）  日産化学工業（株））
・水／イソプロピルアルコール混合溶媒（１：１）                          ５０部
【００８４】
＜ピールオフ層用塗工液＞
・塩化ビニル−酢酸ビニル共重合体樹脂                                    １０部
（ソルバインＣ５Ｒ  日信化学工業（株））
・アクリル系樹脂                                                        １０部
（ダイアナールＢＲ−８３  三菱レイヨン（株））
・メチルエチルケトン                                                    ８０部
【００８５】
＜背面層用塗工液＞
・ポリビニルブチラール樹脂                                            ２．０部
（エスレックＢＸ−１  積水化学工業（株））
・ポリイソシアネート                                                  ９．２部
（バーノックＤ７５０  大日本インキ化学工業（株））
・リン酸エステル系界面活性剤                                          １．３部
（プライサーフＡ２０８Ｎ  第一工業製薬（株））
・タルク                                                              ０．３部
（ミクロエースＰ−３  日本タルク工業（株））
・トルエン                                                          ４３．６部
・メチルエチルケトン                                                ４３．６部
【００８６】
（実施例２）
プライマー層用塗工液１を、下記組成のプライマー層用塗工液２に変更した以外は、全て実施例１と同様にして、実施例２の熱転写シートを得た。
【００８７】
＜プライマー層用塗工液２＞
・鱗片状シリカ（固形分１５．５％）                    ３３部（固形分５．１２部）
（サンラブリーＬＦＳ  ＨＮ−０５０  ＡＧＣエスアイテック（株））
・水／イソプロピルアルコール混合溶媒（１：１）                          ６７部
【００８８】
（実施例３）
プライマー層用塗工液１を、下記組成のプライマー層用塗工液３に変更した以外は、全て実施例１と同様にして、実施例３の熱転写シートを得た。
【００８９】
＜プライマー層用塗工液３＞
・ポリビニルピロリドン樹脂（Ｔｇ：１７４℃）                              ５部
（ＰＶＰ  Ｋ−９０  アイエスピージャパン（株））
・水／イソプロピルアルコール混合溶媒（１：１）                          ９５部
【００９０】
（実施例４）
プライマー層用塗工液１を、下記組成のプライマー層用塗工液４に変更した以外は、全て実施例１と同様にして、実施例４の熱転写シートを得た。
【００９１】
＜プライマー層用塗工液４＞
・ＰＶＰ／ＶＡ  Ｃｏｐｏｌｙｍｅｒ（酢酸ビニル・ビニルピロリドン共重合体）
（固形分５０％、Ｔｇ：６９℃）                              １０部（固形分５部）
（Ｅ−３３５  アイエスピージャパン（株））
・水／イソプロピルアルコール混合溶媒（１：１）                          ９０部
【００９２】
（実施例５）
プライマー層用塗工液１を、下記組成のプライマー層用塗工液５に変更した以外は、全て実施例１と同様にして、実施例５の熱転写シートを得た。
【００９３】
＜プライマー層用塗工液５＞
・アルミナゾル（固形分１０．５％）                ３５．１部（固形分３．６９部）
（アルミナゾル−２００（粒子径１０ｎｍ×１００ｎｍ）  日産化学工業（株））
・ポリビニルピロリドン樹脂（Ｔｇ：１７４℃）                          １．６部
（ＰＶＰ  Ｋ−９０  アイエスピージャパン（株））
・水／イソプロピルアルコール混合溶媒（１：１）                      ６３．３部
【００９４】
（実施例６）
プライマー層用塗工液１を、下記組成のプライマー層用塗工液６に変更した以外は、全て実施例１と同様にして、実施例６の熱転写シートを得た。
【００９５】
＜プライマー層用塗工液６＞
・シリカゾル（固形分３０．５％、粒子径８−１１ｎｍ）  １８部（固形分５．４９部）
（スノーテックスＳ  日産化学工業（株））
・水／イソプロピルアルコール混合溶媒（１：１）                          ８２部
【００９６】
（実施例７）
プライマー層用塗工液１を、下記組成のプライマー層用塗工液７に変更した以外は、全て実施例１と同様にして、実施例７の熱転写シートを得た。
【００９７】
＜プライマー層用塗工液７＞
・シリカゾル（固形分３０．５％、粒子径１０−２０ｎｍ）１６部（固形分４．８８部）
（スノーテックス３０  日産化学工業（株））
・ウレタン樹脂（固形分３０％、Ｔｓ：９０℃）              ２部（固形分０．６部）
（ＡＰ−２０  ＤＩＣ（株））
・水／イソプロピルアルコール混合溶媒（１：１）                          ８２部
【００９８】
（実施例８）
プライマー層用塗工液１を、下記組成のプライマー層用塗工液８に変更した以外は、全て実施例１と同様にして、実施例８の熱転写シートを得た。
【００９９】
＜プライマー層用塗工液８＞
・ウレタン樹脂（固形分３５％、Ｔｓ：１８０℃）    １４．３部（固形分５．０１部）
（ＡＰ−４０Ｎ  ＤＩＣ（株））
・水／イソプロピルアルコール混合溶媒（１：１）                      ８５．７部
【０１００】
（実施例９）
プライマー層用塗工液１を、下記組成のプライマー層用塗工液９に変更した以外は、全て実施例１と同様にして、実施例９の熱転写シートを得た。
【０１０１】
＜プライマー層用塗工液９＞
・ウレタン樹脂（固形分２２．５％、Ｔｓ：１１０℃）      ２２．２部（固形分５部）
（ＡＰ−４０Ｆ  ＤＩＣ（株））
・水／イソプロピルアルコール混合溶媒（１：１）                      ７７．８部
【０１０２】
（実施例１０）
プライマー層用塗工液１を、下記組成のプライマー層用塗工液１０に変更した以外は、全て実施例１と同様にして、実施例１０の熱転写シートを得た。
【０１０３】
＜プライマー層用塗工液１０＞
・ウレタン樹脂（固形分３０％、Ｔｓ：２０５℃）    １６．７部（固形分５．０１部）
（スーパーフレックス１５０  第一工業製薬（株））
・水／イソプロピルアルコール混合溶媒（１：１）                      ８３．３部
【０１０４】
（実施例１１）
プライマー層用塗工液１を、下記組成のプライマー層用塗工液１１に変更した以外は、全て実施例１と同様にして、実施例１１の熱転写シートを得た。
【０１０５】
＜プライマー層用塗工液１１＞
・ポリエステル樹脂（Ｔｇ：６７℃）                                        ５部
（バイロン２００  東洋紡（株））
・水／イソプロピルアルコール混合溶媒（１：１）                          ９５部
【０１０６】
（実施例１２）
プライマー層用塗工液１を、下記組成のプライマー層用塗工液１２に変更した以外は、全て実施例１と同様にして、実施例１２の熱転写シートを得た。
【０１０７】
＜プライマー層用塗工液１２＞
・ポリエステル樹脂（固形分２５％、Ｔｇ：１１０℃）          ２０部（固形分５部）
（プラスコートＺ−６９０  第一工業製薬（株））
・水／イソプロピルアルコール混合溶媒（１：１）                          ８０部
【０１０８】
（実施例１３）
プライマー層用塗工液１を、下記組成のプライマー層用塗工液１３に変更した以外は、全て実施例１と同様にして、実施例１３の熱転写シートを得た。
【０１０９】
＜プライマー層用塗工液１３＞
・ポリビニルアルコール樹脂                                                ３部
（クラレポバール  ＰＶＡ−１１７  クラレ（株））
・イソシアネート                                                          ２部
（デュラネートＷＢ４０−１００  旭化成ケミカルズ（株））
・水                                                                    ９５部
【０１１０】
（実施例１４）
プライマー層用塗工液１を、下記組成のプライマー層用塗工液１４に変更した以外は、全て実施例１と同様にして、実施例１４の熱転写シートを得た。
【０１１１】
＜プライマー層用塗工液１４＞
・ポリビニルアルコール樹脂                                            ２．６部
（クラレポバール  ＰＶＡ−１１７  クラレ（株））
・Ｔｉキレート剤（固形分４４％）                    ５．６部（固形分２．４６部）
（オルガチックスＴＣ−３１０  マツモトファインケミカル（株））
・水                                                                ９１．８部
【０１１２】
（実施例１５）
プライマー層用塗工液１を、下記組成のプライマー層用塗工液１５に変更した以外は、全て実施例１と同様にして、実施例１５の熱転写シートを得た。
【０１１３】
＜プライマー層用塗工液１５＞
・アクリルポリオール（固形分５０％、Ｔｇ：４９℃）  ７．５部（固形分３．７５部）
（Ａ−８０１  ＤＩＣ（株））
・イソシアネート（固形分７５％）                      ２．４部（固形分１．８部）
（Ｄ−１１０Ｎ  三井化学（株））
・メチルエチルケトン                                                ９０．１部
【０１１４】
（比較例１）
プライマー層用塗工液１を、下記組成のプライマー層用塗工液Ａに変更した以外は、全て実施例１と同様にして、比較例１の熱転写シートを得た。
【０１１５】
＜プライマー層用塗工液Ａ＞
・ウレタン樹脂（固形分３０％、Ｔｓ：９０℃）      １６．７部（固形分５．０１部）
（ＡＰ−２０  ＤＩＣ（株））
・水／イソプロピルアルコール混合溶媒（１：１）                      ８３．３部
【０１１６】
（比較例２）
プライマー層用塗工液１を、下記組成のプライマー層用塗工液Ｂに変更した以外は、全て実施例１と同様にして、比較例２の熱転写シートを得た。
【０１１７】
＜プライマー層用塗工液Ｂ＞
・ポリエステル樹脂（Ｔｇ：４７℃）                                        ５部
（バイロン６００  東洋紡（株））
・水／イソプロピルアルコール混合溶媒（１：１）                          ９５部
【０１１８】
（比較例３）
プライマー層用塗工液１を、下記組成のプライマー層用塗工液Ｃに変更した以外は、全て実施例１と同様にして、比較例２の熱転写シートを得た。
【０１１９】
＜プライマー層用塗工液Ｃ＞
・ポリエステル樹脂（Ｔｇ：４℃）                                          ５部
（バイロン５００  東洋紡（株））
・水／イソプロピルアルコール混合溶媒（１：１）                          ９５部
【０１２０】
（比較例４）
プライマー層用塗工液１を、下記組成のプライマー層用塗工液Ｄに変更した以外は、全て実施例１と同様にして、比較例４の熱転写シートを得た。
【０１２１】
＜プライマー層用塗工液Ｄ＞
・シリカ粒子（非ゾル系、非鱗片状）（粒子径：２５μｍ）                    １部
（サイリシア７１０  富士シリシア化学（株））
・ポリエステル樹脂（Ｔｇ：４７℃）                                        ４部
（バイロン６００  東洋紡（株））
・メチルエチルケトン                                                    ９５部
【０１２２】
（比較例５）
プライマー層用塗工液１を、下記組成のプライマー層用塗工液Ｅに変更した以外は、全て実施例１と同様にして、比較例５の熱転写シートを得た。
【０１２３】
＜プライマー層用塗工液Ｅ＞
・アクリル系フィラー（粒子径：２０μｍ）                                  １部
（ＨＢ−２０５１  積水化学工業（株））
・ポリエステル樹脂（Ｔｇ：４７℃）                                        ４部
（バイロン６００  東洋紡（株））
・メチルエチルケトン                                                    ９５部
【０１２４】
（比較例６）
プライマー層用塗工液１を、下記組成のプライマー層用塗工液Ｆに変更した以外は、全て実施例１と同様にして、比較例６の熱転写シートを得た。
【０１２５】
＜プライマー層用塗工液Ｆ＞
・アクリルポリオール（固形分５０％、Ｔｇ：２０℃）        ９部（固形分４．５部）
（Ａ−８１１−ＢＥ  ＤＩＣ（株））
・イソシアネート（固形分７５％）                        １部（固形分０．７５部）
（Ｄ−１１０Ｎ  三井化学（株））
・メチルエチルケトン                                                    ９０部
【０１２６】
（比較例７）
プライマー層用塗工液１を、下記組成のプライマー層用塗工液Ｇに変更した以外は、全て実施例１と同様にして、比較例７の熱転写シートを得た。
【０１２７】
＜プライマー層用塗工液Ｇ＞
・コロイダルシリカ（固形分４０％）                      １４部（固形分５．６部）
（ＭＰ−４５４０Ｍ  粒径４２０ｎｍ-４８０ｎｍ  日産化学工業（株））
・水／イソプロピルアルコール混合溶媒（１：１）                          ８６部
【０１２８】
（中間転写媒体の作成）
基板として厚さ１２μｍのポリエチレンテレフタレートフィルム（東レ株式会社製、ルミラー）を用い、該基板上に、下記組成の剥離層用塗工液を乾燥状態で１．０ｇ／ｍ2の塗工量となるように塗工し剥離層を形成した。次いで、剥離層上に下記組成の保護層用塗工液を乾燥状態で４．５ｇ／ｍ2の塗工量となるように塗工し保護層を形成した。更に該保護層の上に下記組成の受容層用塗工液を、乾燥状態で２．０ｇ／ｍ2の塗工量となるように塗工し受容層を形成して中間転写媒体を得た。なお、剥離層用塗工液、保護層用塗工液、受容層用塗工液は、全てグラビアコーティングにて塗工した。
【０１２９】
＜剥離層用塗工液＞
・アクリル樹脂                                                          ２０部
（ダイアナールＢＲ−８３  三菱レイヨン（株））
・ポリエステル樹脂                                                        １部
（バイロン６００  東洋紡（株））
・メチルエチルケトン                                                    ７９部
【０１３０】
＜保護層用塗工液＞
・ポリエステル樹脂                                                      ２０部
（バイロンＧＫ−２５０  東洋紡（株））
・メチルエチルケトン                                                    ８０部
【０１３１】
＜受容層用塗工液＞
・塩化ビニル酢酸ビニル共重合体樹脂                                      ２０部
（ソルバインＣＮＬ  日信化学工業（株））
・シリコーンオイル                                                        １部
（Ｘ−２２−３０００Ｔ  信越化学工業（株））
・メチルエチルケトン                                                    ７９部
【０１３２】
＜ピールオフ性試験＞
上記で作成した中間転写媒体の受容層上に、昇華転写の写真調の画像を形成した。次いで、熱転写画像が形成された中間転写媒体の受容層と、上記で作成した各実施例、及び比較例の熱転写シートのピールオフ層とが接するように重ね合せて、以下のプリンタを用いて、熱転写シートの背面側を加熱することで、剥離層／保護層／受容層からなる転写層の一部の領域を中間転写媒体から取り除いた。このときにピールオフ層の逆転写の発生を目視で確認し、以下の評価基準に基づいて、ピールオフ性の評価を行った。評価結果を表１に示す。なお、本評価では、印加電圧１８Ｖにおけるピールオフ性の評価とともに、印加電圧２１Ｖにおけるピールオフ性の評価を行っているが、印加電圧２１Ｖにおけるピールオフ性の評価は、より過酷な条件における評価であり、この条件におけるピールオフ性が良好であるということは、広いピールオフ条件においてピールオフ性が良好となることを示している。
【０１３３】
（プリンタ）
サーマルヘッド：ＫＥＥ−５７−１２ＧＡＮ２−ＳＴＡ（京セラ（株）製）
発熱体平均抵抗値：３３０３（Ω）
主走査方向印字密度：３００ｄｐｉ
副走査方向印字密度：３００ｄｐｉ
１ライン周期：２．０（ｍｓｅｃ．）
印字開始温度：３５（℃）
パルスＤｕｔｙ比：８５％
印加電圧：低エネルギー１８（Ｖ）、高エネルギー２１（Ｖ）
【０１３４】
「評価基準」
○・・・問題なくピールオフできる。
△・・・部分的に逆転写の発生がみられる。
×・・・ほぼすべてに逆転写がみられる。
【０１３５】
【表１】
2016193595.tif 000003
【符号の説明】
【０１３６】
１・・・基材
２・・・プライマー層
４・・・ピールオフ層
５・・・背面層
７・・・染料層
８・・・溶融層
１０・・・熱転写シート
１６・・・加熱手段
３０・・・中間転写媒体
３１・・・転写層
Ａ・・・転写層の周辺端部
Ｂ・・・ＩＣチップ配置予定域
【図１】
2016193595.tif 000004
【図２】
2016193595.tif 000005
【図３】
2016193595.tif 000006
【図４】
2016193595.tif 000007
【図５】
2016193595.tif 000008